(57)【要約】【課題】ウエハ上に形成された膜の面内膜厚均一性を向上させる技術を提供する。【解決手段】基板処理装置の基板200を処理する処理室201内には処理ガスノズルが処理ガスを供給し、不活性ガスノズルが不活性ガスを供給するよう構成され、処理ガスノズルと基板の中心部とを結ぶ第１直線と不活性ガスノズルと基板の中心部とを結ぶ第２直線とのなす角をθとするとき、θが基板の表面積に応じて決定された値となる。【選択図】図７
2020182001.tif 000002
【特許請求の範囲】
【請求項１】
基板を処理する処理室と、
前記処理室内に処理ガスを供給する処理ガスノズルと、
前記処理室内に不活性ガスを供給する不活性ガスノズルと、
前記処理室内の雰囲気を排気する排気管と、を備え、
前記処理ガスノズルと前記基板の中心部とを結ぶ第１直線と前記不活性ガスノズルと前記基板の中心部とを結ぶ第２直線とのなす角をθとするとき、前記θが前記基板の表面積に応じて決定された値となるように、前記処理ガスノズルと前記不活性ガスノズルとが前記基板の周囲に設置されている基板処理装置。
【請求項２】
前記基板の表面積が第１の大きさであるときの前記θの値に比べ、前記基板の表面積が前記第１の大きさよりも小さい第２の大きさであるときの前記θの値は小さい請求項１に記載の基板処理装置。
【請求項３】
前記基板のトレンチ深さが第１の深さであるときの前記θの値に比べ、前記基板の表面積が前記第１の大きさよりも小さい第２の大きさであるときの前記θの値は小さい請求項１に記載の基板処理装置。
【請求項４】
前記処理ガスノズルは、前記基板の中心方向に向けて前記処理ガスを供給する請求項１乃至３のいずれかに記載の基板処理装置。
【請求項５】
前記不活性ガスノズルは、前記基板の中心方向に前記不活性ガスを供給する請求項１乃至４のいずれかに記載の基板処理装置。
【請求項６】
前記不活性ガスノズルは、前記処理ガスノズルが前記処理ガスを供給している状態で、前記基板の中心部の不活性ガス濃度が前記基板の端部の不活性ガス濃度よりも低くなるように前記不活性ガスを供給する請求項１乃至５のいずれかに記載の基板処理装置。
【請求項７】
前記不活性ガスノズルは、前記処理ガスノズルが前記処理ガスを供給している状態で、前記基板の中心部の前記処理ガスもしくは前記処理ガスから生じる反応中間体の分圧が、前記不活性ガスが供給されない場合と比べて低下しないような前記θ及び流量で、前記不活性ガスを供給する請求項１乃至５のいずれかに記載の基板処理装置。
【請求項８】
前記不活性ガスノズルは、前記処理ガスノズルが前記処理ガスを供給している状態で前記不活性ガスを供給し、前記基板の中心部の前記処理ガスもしくは前記処理ガスから生じる反応中間体の分圧が、前記排気管における排気圧にかかわらず、前記基板の端部全周の平均の分圧よりも高くなる請求項１乃至５のいずれかに記載の基板処理装置。
【請求項９】
前記不活性ガスノズルが供給する前記不活性ガスは、前記不活性ガスが供給されない場合と比較して、前記基板全面での平均的な処理ガス濃度を上昇させる請求項１乃至８のいずれかに記載の基板処理装置。
【請求項１０】
前記基板を挟んで前記処理ガスノズルと対向する位置に設けられ、前記排気管に接続する排気口と、
前記基板を回転させる回転機構と、をさらに備え、
前記処理室は、垂直方向に配列させた複数の前記基板を同時に処理し、
前記処理ガスノズルと前記不活性ガスノズルは、前記処理室の下部から上部にわたって複数の前記基板のそれぞれの中心へ向いて開口する複数のガス供給孔を有する請求項１乃至９のいずれかに記載の基板処理装置。
【請求項１１】
前記処理ガスもしくは反応中間体の分圧が、前記基板の中心付近を含む扇状の範囲で比較的高く分布するように、前記不活性ガスノズルが設置される請求項１乃至１０のいずれかに記載の基板処理装置。
【請求項１２】
基板を処理する処理室内に前記基板を搬入する工程と、
前記基板の周囲に設置された処理ガスノズルから前記処理室内に処理ガスを供給し、不活性ガスノズルから前記処理室内に不活性ガスを供給して前記基板を処理する工程と、を有し、
前記基板を処理する工程では、前記処理ガスノズルと前記基板の中心部とを結ぶ第１直線と前記不活性ガスノズルと前記基板の中心部とを結ぶ第２直線とのなす角θが、前記基板の表面積に応じて決定された状態で前記処理ガスノズルから前記処理ガスを供給し、前記不活性ガスノズルから前記不活性ガスを供給する
半導体装置の製造方法。
【請求項１３】
基板を処理する処理室内に前記基板を搬入する手順と、
前記基板の周囲に設置された処理ガスノズルから前記処理室内に処理ガスを供給し、不活性ガスノズルから前記処理室内に不活性ガスを供給して前記基板を処理する手順と、を有し、
前記基板を処理する手順では、前記処理ガスノズルと前記基板の中心部とを結ぶ第１直線と前記不活性ガスノズルと前記基板の中心部とを結ぶ第２直線とのなす角θが、前記基板の表面積に応じて決定された状態で前記処理ガスノズルから前記処理ガスを供給し、前記不活性ガスノズルから前記不活性ガスを供給するよう、
コンピュータによって基板処理装置に実行させるプログラム。
【請求項１４】
内部に基板を処理する処理室を形成する処理容器であって、
前記処理室内に処理ガスを供給する処理ガスノズルと前記処理室内に不活性ガスを供給する不活性ガスノズルとを貫通させる側壁と、
前記側壁を貫通した前記処理ガスノズルと前記不活性ガスノズルとが、それぞれ下方から上方に向かって沿うように配置される内壁と、
前記処理室内の雰囲気を排気する排気口と、を備え、
前記側壁を貫通した前記処理ガスノズルと前記不活性ガスノズルとは、前記内壁と前記基板との間の空間に設置され、
前記処理ガスノズルと前記基板の中心部とを結ぶ第１直線と前記不活性ガスノズルと前記基板の中心部とを結ぶ第２直線とのなす角をθとするとき、前記θは前記基板の表面積に応じて決定されている処理容器。
【発明の詳細な説明】
【技術分野】
【０００１】
本発明は、基板処理装置、半導体装置の製造方法、プログラムおよび処理容器に関する。
【背景技術】
【０００２】
半導体装置（デバイス）の製造工程の一工程として、処理室内の基板（ウエハ）に対して処理ガスを供給し、基板上に膜を形成する処理が行われる。処理室内のウエハがパターンウエハの場合、ウエハの中心付近において処理ガスの供給量が不足したために、ウエハ上に形成された膜の面内膜厚均一性が悪化することがある。これに対し、排気圧を小さくし、処理ガスの拡散速度と成膜速度との調整を図ることにより、ウエハ上の面内膜厚均一性を向上させることがある（例えば特許文献１及び２参照）。
【先行技術文献】
【特許文献】
【０００３】
【特許文献１】特開２０１０−２２６０９２号公報
【特許文献２】国際特開第２０１６／１５７４０１号公報
【特許文献３】国際特開第２０１６／１１０９５６号公報
【発明の概要】
【発明が解決しようとする課題】
【０００４】
上述の方法では、処理ガスの拡散速度と成膜速度との調整が困難な場合がある。本発明の目的は、ウエハ上に形成された膜の面内膜厚均一性を向上させることが可能な技術を提供することにある。
【課題を解決するための手段】
【０００５】
基板処理装置の基板を処理する処理室内には処理ガスノズルが処理ガスを供給し、不活性ガスノズルが不活性ガスを供給するよう構成され、
前記処理ガスノズルと前記基板の中心部とを結ぶ第１直線と前記不活性ガスノズルと前記基板の中心部とを結ぶ第２直線とのなす角をθとするとき、前記θが前記基板の表面積に応じて決定された値となる技術が提供される。
【発明の効果】
【０００６】
本発明によれば、ウエハ上に形成された膜の面内膜厚均一性を向上させることが可能な技術を提供することが可能となる。
【図面の簡単な説明】
【０００７】
【図１】実施形態に係る基板処理装置の概略構成図であり、処理炉部分を縦断面図で示す図である。
【図２】実施形態に係る基板処理装置の処理炉の一部を図１のＡ−Ａ線断面図で示す図である。
【図３】実施形態に係る基板処理装置のコントローラの概略構成図であり、コントローラの制御系をブロック図で示す図である。
【図４】実施形態に係る成膜シーケンスを示す図である。
【図５】実施形態の変形例１を説明する図である。
【図６】実施形態の変形例２を説明する図である。
【図７】実施形態の変形例３を説明する図である。
【図８】実施形態の変形例１におけるθ＝４０°とした場合のパターンウエハモデルの解析結果を示す図である。
【図９】変形例１におけるθ＝１２０°とした場合のパターンウエハモデルの解析結果を示す図である。
【図１０】変形例１におけるθ＝４０°、１２０°とした場合の処理ガスの分布を示す図である。
【図１１】変形例１におけるウェハ上の処理ガス分圧のθ依存性を示す図である。
【図１２】変形例２における不活性ガスノズルを１つ配置した場合の、処理ガス分圧の排気圧依存性を示す図である。
【発明を実施するための形態】
【０００８】
実施形態は、不活性ガスによる処理ガスの希釈を抑制し、ウエハ端部に広がろうとする処理ガスの流れをウエハ中心付近に集中させることにより、ウエハ上に形成された膜の面内膜厚均一性を向上させる。後述する不活性ガスノズルの設置個数は複数あってもよく、また、必要な成膜速度を満たしていれば、不活性ガスノズルの設置角度θ（後述）は不活性ガスノズルから噴射する不活性ガスの流量に応じて任意に変えることができるものである。
【０００９】
以下、一実施形態について図１〜図３を参照しながら説明する。
【００１０】
（１）基板処理装置の構成
図１に示すように、処理炉２０２は加熱手段（加熱機構）としてのヒータ２０７を有する。ヒータ２０７は円筒形状であり、保持板に支持されることにより垂直に据え付けられている。ヒータ２０７は、ガスを熱で活性化（励起）させる活性化機構（励起部）としても機能する。
【００１１】
ヒータ２０７の内側には、ヒータ２０７と同心円状に反応管２０３が配設されている。反応管２０３は、例えば石英（ＳｉＯ2）または炭化シリコン（ＳｉＣ）等の耐熱性材料からなり、上端が閉塞し下端が開口した円筒形状に形成されている。反応管２０３の下方には、反応管２０３と同心円状に、マニホールド２０９が配設されている。マニホールド２０９は、例えばニッケル合金等の金属からなり、上端および下端が開口した短い円筒形に形成されている。マニホールド２０９の上端部は、反応管２０３の下端部に係合しており、反応管２０３を支持する。マニホールド２０９と反応管２０３との間には、シール部材としてのＯリング２２０ａが設けられている。反応管２０３はヒータ２０７と同様に垂直に据え付けられている。主に、反応管２０３とマニホールド２０９とにより処理容器（反応容器）が構成される。処理容器の筒中空部には処理室２０１が形成される。処理室２０１は、基板としてのウエハ２００を収容可能に構成される。
【００１２】
処理室２０１内には、第１ガスノズルとして、成膜ガス（処理ガス）を供給するノズル２４９ａ、第２ガスノズルとして、成膜ガス（処理ガス）を供給するノズル２４９ｂ，第３ガスノズルとして、不活性ガスのみを供給するノズル２４９ｃが、マニホールド２０９の側壁を貫通するように設けられている。ノズル２４９ａ〜２４９ｃには、ガス供給管２３２ａ〜２３２ｃが、それぞれ接続されている。
【００１３】
ガス供給管２３２ａ〜２３２ｃには、ガス流の上流側から順に、流量制御器（流量制御部）であるマスフローコントローラ（ＭＦＣ）２４１ａ〜２４１ｃおよび開閉弁であるバルブ２４３ａ〜２４３ｃがそれぞれ設けられている。ガス供給管２３２ａ，２３２ｂのバルブ２４３ａ，２４３ｂよりも下流側には、不活性ガスを供給するガス供給管２３２ｅ，２３２ｄがそれぞれ接続されている。ガス供給管２３２ｅ，２３２ｄには、ガス流の上流側から順に、ＭＦＣ２４１ｅ，２４１ｄおよびバルブ２４３ｅ，２４３ｄがそれぞれ設けられている。
【００１４】
ノズル２４９ａ〜２４９ｃは、図２に示すように、反応管２０３の内壁とウエハ２００との間の円環状の空間に、反応管２０３の下方から上方に向かってウエハ２００の配列方向に沿ってそれぞれ設けられている。すなわち、ノズル２４９ａ〜２４９ｃは、ウエハ２００が配列されるウエハ配列領域の側方の、ウエハ配列領域を水平に取り囲む領域に、ウエハ配列領域に沿うようにそれぞれ設けられている。第１ガスノズル２４９ａおよび第２ガスノズル２４９ｂは、処理室２０１内に搬入されるウエハ２００の中心を挟んで、後述する排気口２３３と対向するように配置されている。また、第１ガスノズルと第２ガスノズルは隣接して配置されている。
【００１５】
不活性ガスノズルであるノズル２４９ｃは、処理ガスノズルであるノズル２４９ａ、ノズル２４９ｂとはウエハ２００の周方向において所定距離離れた位置に設置されている。この場合の所定距離とは、例えば、少なくともノズル２４９ａ、２４９ｂと隣接しない距離である。このような距離とすることにより、ウエハ２００と反応管２０３の内面との間の空間への処理ガスの拡散を抑制することができ、ウエハ全面の処理ガス濃度を上げることができる。所定距離が隣接する距離の場合（ノズル２４９ｃがノズル２４９ａ、ノズル２４９ｂと隣接する場合）、処理ガスと不活性ガスが混合し処理ガス濃度が下がってしまったり、反応管２０３の内面とウエハ２００との間の空間に処理ガスが拡散してしまったりすることにより、ウエハ全面での平均的な処理ガス濃度が低下しうる。より好ましくは、所定距離は、不活性ガスノズルが処理ガスノズルからノズル1本分以上離れている距離である。より好ましくは、所定距離は、処理ガスノズルの中心（本実施例では、例えば、ノズル２４９ａの中心とノズル２４９ｂの中心の中間地点）と排気管２３１（排気口２３３）の中心とを結ぶ第１直線３００と、不活性ガスノズルと基板２０の中心とを結ぶ第２直線３０１とのなす角をθとするとき、角θが９０°以上１８０°以下であるときの円弧の距離である。所定距離をこのような距離とすることにより、反応管２０３の内壁とウエハとの間の空間およびウエハの端部に不活性ガスの壁を形成することができ、ウエハ中心の処理ガス濃度を上げることができる。更に好ましくは、所定距離は、角θが１００°以上１４０°以下であるときの円弧の距離である。所定距離をこのような距離とすることにより、ウエハ中心の処理ガス濃度を高くし、かつ、ウエハ全面の処理ガス濃度も高くすることができる。
【００１６】
ノズル２４９ａ〜２４９ｃの側面には、ガスを供給するガス供給孔２５０ａ〜２５０ｃがそれぞれ設けられている。ガス供給孔２５０ａ〜２５０ｃは、それぞれが、ウエハ２００の中心方向に向けてガスを供給することが可能となっている。ガス供給孔２５０ａ〜２５０ｃは、反応管２０３の下部から上部にわたってそれぞれのウエハ２００の中心へ向いて開口するように、複数設けらることが好ましい。
【００１７】
ガス供給管２３２ａからは、原料（処理ガス）として、例えば、所定元素（主元素）としてのＳｉおよびハロゲン元素を含むハロシラン系ガスが、ＭＦＣ２４１ａ、バルブ２４３ａ、ノズル２４９ａを介して処理室２０１内へ供給される。原料ガスには、常温常圧下で液体の原料を気化して得られるガスも含まれる。ハロシランとは、ハロゲン基を有するシランのことである。ハロゲン基には、クロロ基、フルオロ基、ブロモ基、ヨード基等が含まれる。すなわち、ハロゲン基には、塩素（Ｃｌ）、フッ素（Ｆ）、臭素（Ｂｒ）、ヨウ素（Ｉ）等のハロゲン元素が含まれる。ハロシラン系ガスとしては、例えば、ヘキサクロロジシラン（Ｓｉ2Ｃｌ6、略称：HCDS）のような、ＳｉおよびＣｌを含むクロロシラン系ガスを用いることができる。クロロシラン系ガスは、Ｓｉソースとして作用する。
【００１８】
ガス供給管２３２ｂからは、処理ガスであり、前述の原料とは化学構造（分子構造）が異なる反応体（リアクタント）として、例えば、窒化ガスである窒化水素系ガスが、ＭＦＣ２４１ｂ、バルブ２４３ｂ、ノズル２４９ｂを介して処理室２０１内へ供給される。窒化水素系ガスは、Ｎソースとして作用する。窒化水素系ガスとしては、例えば、アンモニア（ＮＨ3）ガスを用いることができる。
【００１９】
ガス供給管２３２ｃ〜２３２ｅからは、不活性ガスとして、例えば、窒素（Ｎ2）ガスが、それぞれＭＦＣ２４１ｃ〜２４１ｅ、バルブ２４３ｃ〜２４３ｅ、ガス供給管２３２ｃ〜２３２ａ、ノズル２４９ｃ〜２４９ａを介して処理室２０１内へ供給される。Ｎ2ガスは、パージガス、キャリアガスとして作用し、さらに、ウエハ２００上に形成される膜の面内膜厚分布を制御する膜厚分布制御ガスとして作用する。
【００２０】
主に、ガス供給管２３２ａ，２３２ｂ、ＭＦＣ２４１ａ，２４１ｂ、バルブ２４３ａ，２４３ｂにより、処理ガス供給系が構成される。また、主に、ガス供給管２３２ｃ〜２３２ｅ、ＭＦＣ２４１ｃ〜２４１ｅ、バルブ２４３ｃ〜２４３ｅにより、不活性ガス供給系が構成される。
【００２１】
反応管２０３には、処理室２０１内の雰囲気を排気する排気口２３３が設けられている。図２に示される水平断面視のように、排気口２３３は、ウエハ２００を挟んでノズル２４９ａ，２４９ｂ（ガス供給孔２５０ａ，２５０ｂ）と対向（対面）する位置に設けられる。排気口２３３には排気管２３１が接続される。排気管２３１は、処理室２０１内の圧力を検出する圧力検出器としての圧力センサ２４５が備えられ、また圧力調整器としてのＡＰＣ（Ａｕｔｏ Ｐｒｅｓｓｕｒｅ Ｃｏｎｔｒｏｌｌｅｒ）バルブ２４４を介して、真空ポンプ（真空排気装置）２４６に接続される。ＡＰＣバルブ２４４は、真空ポンプ２４６を作動させた状態で弁を開閉することで、処理室２０１内の真空排気および真空排気停止を行うことができ、更に、真空ポンプ２４６を作動させた状態で、圧力センサ２４５により検出された圧力情報に基づいて開度を調節することで、処理室２０１内の圧力を調整することができるように構成されている。主に、排気管２３１、ＡＰＣバルブ２４４、圧力センサ２４５により、排気系が構成される。真空ポンプ２４６も排気系に含まれうる。
【００２２】
マニホールド２０９の下方には、マニホールド２０９の下端開口を気密に閉塞可能な炉口蓋体としてのシールキャップ２１９が設けられている。シールキャップ２１９は、例えば金属製で円盤状に形成されている。シールキャップ２１９の上面には、マニホールド２０９の下端と当接するシール部材としてのＯリング２２０ｂが設けられている。シールキャップ２１９の下方には、後述するボート２１７を回転させる回転機構２６７が設置されている。回転機構２６７の回転軸２５５は、シールキャップ２１９を貫通してボート２１７に接続されている。回転機構２６７は、ボート２１７を回転させることでウエハ２００を回転させる。
【００２３】
シールキャップ２１９は、反応管２０３の外部に設置された昇降機構としてのボートエレベータ１１５によって垂直方向に昇降されるように構成されている。ボートエレベータ１１５は、シールキャップ２１９を昇降させることで、ウエハ２００を処理室２０１内外に搬入および搬出（搬送）する搬送装置（搬送機構）として構成されている。また、マニホールド２０９の下方又は側方には、シールキャップ２１９を降下させボート２１７を完全に処理室２０１内から搬出している間、マニホールド２０９の下端開口を気密に閉塞する炉口蓋体としてのシャッタ２２１が設けられている。シャッタ２２１は、シールキャップ２１９同様に円盤状に形成され、その上面には、マニホールド２０９の下端と当接するＯリング２２０ｃが設けられている。シャッタ２２１の開閉動作（昇降動作や回動動作等）は、シャッタ開閉機構２２２により制御される。
【００２４】
基板支持具としてのボート２１７は、複数枚、例えば２５〜２００枚のウエハ２００を、水平姿勢で、かつ、互いに中心を揃えた状態で垂直方向に整列させて多段に支持するように、すなわち、間隔を空けて配列させるように構成されている。ボート２１７は、例えば石英やＳｉＣ等の耐熱性材料からなる。ボート２１７の下部には、例えば石英やＳｉＣ等の耐熱性材料からなる断熱板２１８が多段に支持されている。
【００２５】
反応管２０３内には、温度検出器としての温度センサ２６３が設置されている。温度センサ２６３により検出された温度情報に基づきヒータ２０７への通電具合を調整することで、処理室２０１内の温度が所望の温度分布となる。温度センサ２６３は、反応管２０３の内壁に沿って設けられている。
【００２６】
図３に示すように、制御部（制御手段）であるコントローラ１２１は、ＣＰＵ（Ｃｅｎｔｒａｌ Ｐｒｏｃｅｓｓｉｎｇ Ｕｎｉｔ）１２１ａ、ＲＡＭ（Ｒａｎｄｏｍ Ａｃｃｅｓｓ Ｍｅｍｏｒｙ）１２１ｂ、記憶装置１２１ｃ、Ｉ／Ｏポート１２１ｄを備えたコンピュータとして構成されている。ＲＡＭ１２１ｂ、記憶装置１２１ｃ、Ｉ／Ｏポート１２１ｄは、内部バス１２１ｅを介して、ＣＰＵ１２１ａとデータ交換可能なように構成されている。コントローラ１２１には、例えばタッチパネル等として構成された入出力装置１２２が接続されている。
【００２７】
記憶装置１２１ｃは、例えばフラッシュメモリ、ＨＤＤ（Ｈａｒｄ Ｄｉｓｋ Ｄｒｉｖｅ）等で構成されている。記憶装置１２１ｃ内には、基板処理装置の動作を制御する制御プログラムや、後述する基板処理の手順や条件等が記載されたプロセスレシピ等が、読み出し可能に格納されている。プロセスレシピは、後述する基板処理における各手順をコントローラ１２１に実行させ、所定の結果を得ることができるように組み合わされたものであり、プログラムとして機能する。以下、プロセスレシピや制御プログラム等を総称して、単に、プログラムともいう。また、プロセスレシピを、単に、レシピともいう。本明細書においてプログラムという言葉を用いた場合は、レシピ単体のみを含む場合、制御プログラム単体のみを含む場合、または、それらの両方を含む場合がある。ＲＡＭ１２１ｂは、ＣＰＵ１２１ａによって読み出されたプログラムやデータ等が一時的に保持されるメモリ領域（ワークエリア）として構成されている。
【００２８】
Ｉ／Ｏポート１２１ｄは、上述のＭＦＣ２４１ａ〜２４１ｅ、バルブ２４３ａ〜２４３ｅ、圧力センサ２４５、ＡＰＣバルブ２４４、真空ポンプ２４６、温度センサ２６３、ヒータ２０７、回転機構２６７、ボートエレベータ１１５、シャッタ開閉機構２２２等に接続されている。
【００２９】
ＣＰＵ１２１ａは、記憶装置１２１ｃから制御プログラムを読み出して実行すると共に、入出力装置１２２からの操作コマンドの入力等に応じて記憶装置１２１ｃからレシピを読み出すように構成されている。ＣＰＵ１２１ａは、読み出したレシピの内容に沿うように、ＭＦＣ２４１ａ〜２４１ｅによる各種ガスの流量調整動作、バルブ２４３ａ〜２４３ｅの開閉動作、ＡＰＣバルブ２４４の開閉動作および圧力センサ２４５に基づくＡＰＣバルブ２４４による圧力調整動作、真空ポンプ２４６の起動および停止、温度センサ２６３に基づくヒータ２０７の温度調整動作、回転機構２６７によるボート２１７の回転および回転速度調節動作、ボートエレベータ１１５によるボート２１７の昇降動作、シャッタ開閉機構２２２によるシャッタ２２１の開閉動作等を制御するように構成されている。
【００３０】
コントローラ１２１は、外部記憶装置（例えば、ハードディスク等の磁気ディスク、ＣＤ等の光ディスク、ＭＯ等の光磁気ディスク、ＵＳＢメモリ等の半導体メモリ）１２３に格納された上述のプログラムを、コンピュータにインストールすることにより構成することができる。記憶装置１２１ｃや外部記憶装置１２３は、コンピュータ読み取り可能な記録媒体として構成されている。以下、これらを総称して、単に、記録媒体ともいう。本明細書において記録媒体という言葉を用いた場合は、記憶装置１２１ｃ単体のみを含む場合、外部記憶装置１２３単体のみを含む場合、または、それらの両方を含む場合がある。なお、コンピュータへのプログラムの提供は、外部記憶装置１２３を用いず、インターネットや専用回線等の通信手段を用いて行ってもよい。
【００３１】
（２）成膜処理
上述の基板処理装置を用い、半導体装置の製造工程の一工程として、基板としてのウエハ２００上にシリコン窒化膜（ＳｉＮ膜）を形成するシーケンス例について、図４を用いて説明する。以下の説明において、基板処理装置を構成する各部の動作はコントローラ１２１により制御される。
【００３２】
図４に示す成膜シーケンスは、
ウエハ２００対してノズル２４９ａよりHCDSガスを供給することで第１層としてのＳｉ含有層を形成するステップＡと、
ウエハ２００に対してノズル２４９ｂよりＮＨ3ガスを供給することで第２層としてのシリコン窒化層（ＳｉＮ層）を形成するステップＢと、
を非同時に行うサイクルをｎ回（ｎは所定数）行うことで、ウエハ２００上に、ＳｉおよびＮを含む膜、すなわち、ＳｉＮ膜を形成する。
【００３３】
本明細書では、図４に示す成膜シーケンスを、便宜上、以下のように示すこともある。
【００３４】
（HCDS→ＮＨ3）×ｎ ⇒ ＳｉＮ
本明細書において「ウエハ」という言葉を用いた場合は、ウエハそのものを意味する場合や、ウエハとその表面に形成された所定の層や膜との積層体を意味する場合がある。本明細書において「ウエハの表面」という言葉を用いた場合は、ウエハそのものの表面を意味する場合や、ウエハ上に形成された所定の層等の表面を意味する場合がある。本明細書において「基板」は「ウエハ」の意味を含む。
【００３５】
（ウエハチャージおよびボートロード）
複数枚のウエハ２００がボート２１７に装填（ウエハチャージ）されると、シャッタ開閉機構２２２によりシャッタ２２１が移動させられて、マニホールド２０９の下端開口が開放される（シャッタオープン）。その後、図１に示すように、複数枚のウエハ２００を支持したボート２１７は、ボートエレベータ１１５によって持ち上げられて処理室２０１内へ搬入（ボートロード）される。搬入の完了後、シールキャップ２１９は、Ｏリング２２０ｂを介してマニホールド２０９の下端をシールした状態となる。
【００３６】
（圧力調整および温度調整）
処理室２０１内、すなわち、ウエハ２００が存在する空間が所望の圧力（真空度）となるように、真空ポンプ２４６によって処理室２０１内が真空排気（減圧排気）される。この際、処理室２０１内の圧力は圧力センサ２４５で測定され、この測定された圧力情報に基づきＡＰＣバルブ２４４がフィードバック制御される。また、処理室２０１内のウエハ２００が所望の成膜温度となるように、ヒータ２０７によって加熱される。この際、処理室２０１内が所望の温度分布となるように、温度センサ２６３が検出した温度情報に基づきヒータ２０７への通電具合がフィードバック制御される。また、回転機構２６７によるウエハ２００の回転を開始する。処理室２０１内の排気、ウエハ２００の加熱および回転は、いずれも、少なくともウエハ２００に対する処理が終了するまでの間は継続して行われる。
【００３７】
（成膜ステップ）
その後、次のステップＡ，Ｂを順次実行する。
【００３８】
［ステップＡ］
このステップでは、処理室２０１内のウエハ２００に対してHCDSガスを供給する。
【００３９】
具体的には、バルブ２４３ａを開き、ガス供給管２３２ａ内へHCDSガスを流す。HCDSガスは、ＭＦＣ２４１ａにより流量調整され、ノズル２４９ａを介して処理室２０１内へ供給され、排気口２３３より排気される。つまり、ウエハ２００に対してHCDSガスが供給される。このとき、バルブ２４３ｅを開き、ガス供給管２３２ｅ内へＮ2ガスを流すようにしてもよい。Ｎ2ガスは、ＭＦＣ２４１ｅにより流量調整され、HCDSガスと一緒にノズル２４９ａを介して処理室２０１内へ供給され、排気口２３３より排気されるうる。なお、ステップＡでは、ノズル２４９ａを介して処理室２０１内へHCDSガスを供給した状態で、ノズル２４９ｃを介して処理室２０１内へＮ2ガスを供給する。その詳細については後述する。
【００４０】
ステップＡにおいて、ノズル２４９ａから供給するHCDSガスの流量は、例えば１〜２０００sccm、好ましくは１０〜１０００sccmの範囲内である。またノズル２４９ｃから供給するＮ2ガスの流量は、例えばHCDSガスの流量の２５％〜４００％の範囲内の所定の流量とする。HCDSガスの供給時間は、例えば１〜１２０秒、好ましくは１〜６０秒の範囲内の所定の時間とする。処理室２０１内の圧力は、例えば１〜２６６６Ｐａ、好ましくは６７〜１３３３Ｐａの範囲内の所定の圧力とする。ウエハ２００の温度（成膜温度）は、例えば２５０〜８００℃、好ましくは４００〜７５０℃、より好ましくは５５０〜７００℃の範囲内の所定の温度とする。
【００４１】
上述の条件下でウエハ２００に対してHCDSガス及びＮ2ガスを供給することにより、ウエハ２００の最表面上に、第１層として、例えば１原子層未満から数原子層（１分子層未満から数分子層）程度の厚さのＣｌを含むＳｉ含有層が形成される。Ｃｌを含むＳｉ含有層は、Ｃｌを含むＳｉ層であってもよいし、HCDSの吸着層であってもよいし、それらの両方を含んでいてもよい。
【００４２】
HCDSガスが自己分解（熱分解）する条件下では、ウエハ２００上にＳｉが堆積することでＣｌを含むＳｉ層が形成される。HCDSガスが自己分解（熱分解）しない条件下では、ウエハ２００上にHCDSが吸着することでHCDSの吸着層が形成される。HCDSの吸着層を形成するよりも、Ｃｌを含むＳｉ層を形成する方が、成膜レートの観点では好ましい。以下、Ｃｌを含むＳｉ含有層を、便宜上、単にＳｉ含有層とも称する。
【００４３】
本実施形態のように、ウエハ２００に対してHCDSガスを供給する際、ノズル２４９ｃからウエハ２００の中心方向へＮ2ガスを供給することにより、膜の面内厚さ分布を、中央凹分布からフラット分布へ近づけたり、さらには、中央凸分布へ近づけたりすることが可能である。換言すると、ウエハ２００の中心部の不活性ガス濃度がウエハ２００の端部（外周部）の平均的な不活性ガス濃度よりも低くなるように処理室２０１内にノズル２４９ｃからのＮ2ガス供給量をコントローラ１２１により制御することで、ウエハ２００の中心部へのHCDSガスの供給量を制御することができる。これにより、第１層の面内厚さ分布が上述のように制御されると考えられる。
【００４４】
ステップＡでは、ノズル２４９ａよりHCDSガスを供給した状態で、バルブ２４３ｄ，２４３ｃを開き、ガス供給管２３２ｄ，２３２ｂ，２３２ｃ内へＮ2ガスを流し、ノズル２４９ｂ，２４９ｃより処理室２０１内へＮ2ガスを供給する。ノズル２４９ｂから少量のＮ2ガスの供給を維持することは、必須ではないが、ノズル２４９ｂ内へのHCDSガスの侵入を抑制する観点で好ましい。その目的において、ノズル２４９ｂからのＮ2ガスの供給は、ステップＡと同時、或いは、その前に開始するのが好ましい。
【００４５】
ステップＡにおいて、ノズル２４９ａ，２４９ｂより供給するＮ2ガスの各流量（第１流量）は、それぞれ、ノズル２４９ｃより供給するＮ2の流量よりも小さな流量とする。好ましくは、ノズル２４９ｂ，２４９ｃより供給するＮ2ガスの各流量は、それらの合計流量が、ノズル２４９ａより供給するHCDSガスの流量よりも小さな流量となるような流量とする。
【００４６】
所望の厚さおよび面内厚さ分布を有する第１層が形成された後、バルブ２４３ａを閉じ、HCDSガスの供給を停止する。また、ＭＦＣ２４１ｄ，２４１ｃを制御して、ノズル２４９ｂ，２４９ｃより供給するＮ2ガスの流量を減少させる。このとき、ＡＰＣバルブ２４４は開いたままとして、真空ポンプ２４６により処理室２０１内を真空排気し、処理室２０１内に残留する未反応もしくは第１層の形成に寄与した後のHCDSガスを処理室２０１内から排除する。ノズル２４９ａ〜２４９ｃから供給されるＮ2ガスはパージガスとして作用し、これにより、処理室２０１内がパージされる（パージステップ）。
【００４７】
［ステップＢ］
ステップＡが終了した後、処理室２０１内のウエハ２００、すなわち、ウエハ２００上に形成された第１層に対してＮＨ3ガスを供給する。
【００４８】
このステップでは、バルブ２４３ｂ，２４３ｃ〜２４３ｅの開閉制御を、ステップＡにおけるバルブ２４３ａ，２４３ｃ〜２４３ｅの開閉制御と同様の手順で行う。ＮＨ3ガスは、ＭＦＣ２４１ｂにより流量調整され、ノズル２４９ｂを介して処理室２０１内へ供給され、排気口２３３から排気される。このとき、ウエハ２００に対してＮＨ3ガスが供給される。
【００４９】
ＮＨ3ガスの供給流量は、例えば１０００〜１００００sccmの範囲内の所定の流量とする。ＮＨ3ガスの供給時間は、例えば１〜１２０秒、好ましくは１〜６０秒の範囲内の所定の時間とする。この時同時にノズル２４９ｃよりＮ2ガスを供給する。供給するＮ2ガスの供給流量は、例えば１〜４０００sccmの範囲内の所定の流量とする。処理室２０１内の圧力は、例えば１〜４０００Ｐａ、好ましくは１〜３０００Ｐａの範囲内の所定の圧力とする。ステップＡよりも高い圧力とすることで、プラズマではなく熱的に活性化されたＮＨ3ガスを用いたとしても、所定の速度で第１層と化学反応させ、第２層を形成させることができる。他の処理条件は、ステップＡと同様な処理条件とする。なおステップＢでは、ステップＡに比べ、ノズル２４９ｃからのＮ2ガス供給の重要性は低く、必要ではない場合もある。
【００５０】
上述の条件下でウエハ２００に対してＮＨ3ガス及びＮ2ガスを供給すると、ウエハ２００上に形成された第１層の少なくとも一部が窒化（改質）される。これにより、ウエハ２００上に、ＳｉおよびＮを含む第２層、すなわち、ＳｉＮ層が形成される。第２層を形成する際、第１層に含まれていたＣｌ等の不純物は、ＮＨ3ガスによる第１層の改質反応の過程において、少なくともＣｌを含むガス状物質を構成し、処理室２０１内から排出される。すなわち、第１層中のＣｌ等の不純物は、第１の層中から引き抜かれたり、脱離したりすることで、第１層から分離する。これにより、第２層は、第１層に比べてＣｌ等の不純物が少ない層となる。
【００５１】
第２層が形成された後、バルブ２４３ｂを閉じ、ＮＨ3ガスの供給を停止する。そして、ステップＡのパージステップと同様の処理手順、処理条件により、処理室２０１内に残留する未反応もしくは第２層の形成に寄与した後のＮＨ3ガスや反応副生成物を処理室２０１内から排除する。
【００５２】
［所定回数実施］
ステップＡ，Ｂを非同時に、すなわち、同期させることなく行うサイクルを１回以上（ｎ回）行うことにより、ウエハ２００上に、所定組成および所定膜厚のＳｉＮ膜を形成することができる。上述のサイクルは、複数回繰り返すのが好ましい。すなわち、上述のサイクルを１回行う際に形成される第２層の厚さを所望の膜厚よりも薄くし、第２層を積層することで形成されるＳｉＮ膜の膜厚が所望の膜厚になるまで、上述のサイクルを複数回繰り返すのが好ましい。
【００５３】
原料としては、HCDSガスの他、モノクロロシラン（ＳｉＨ3Ｃｌ、略称：ＭＣＳ）ガス、トリクロロシラン（ＳｉＨＣｌ3、略称：ＴＣＳ）ガス、テトラクロロシラン（ＳｉＣｌ４、略称：ＳＴＣ）ガス、ジクロロシラン（ＳｉＨ2Ｃｌ2、略称：ＤＣＳ）ガス、オクタクロロトリシラン（Ｓｉ3Ｃｌ８、略称：ＯＣＴＳ）ガス等のクロロシラン原料ガスを用いることができる。
【００５４】
反応体としては、ＮＨ3ガスの他、例えば、ジアゼン（Ｎ2Ｈ2）ガス、ヒドラジン（Ｎ2Ｈ４）ガス、Ｎ3Ｈ８ガス等の窒化水素系ガスを用いることができる。
【００５５】
不活性ガスとしては、Ｎ2ガスの他、Ａｒガス、Ｈｅガス、Ｎｅガス、Ｘｅガス等の希ガスを用いることができる。
【００５６】
（アフターパージ〜大気圧復帰）
ウエハ２００上に所望組成、所望膜厚の膜が形成されたら、ノズル２４９ａ〜２４９ｃのそれぞれからパージガスとしてのＮ2ガスを処理室２０１内へ供給し、排気口２３３から排気する。これにより、処理室２０１内がパージされ、処理室２０１内に残留するガスや反応副生成物が処理室２０１内から除去される（アフターパージ）。その後、処理室２０１内の雰囲気が不活性ガスに置換され（不活性ガス置換）、処理室２０１内の圧力が常圧に復帰される（大気圧復帰）。
【００５７】
（ボートアンロード及びウエハディスチャージ）
ボートエレベータ１１５によりシールキャップ２１９が下降され、マニホールド２０９の下端が開口される。そして、処理済のウエハ２００が、ボート２１７に支持された状態でマニホールド２０９の下端から反応管２０３の外部に搬出（ボートアンロード）される。ボートアンロードの後は、シャッタ２２１が移動させられ、マニホールド２０９の下端開口がＯリング２２０ｃを介してシャッタ２２１によりシールされる（シャッタクローズ）。処理済のウエハ２００は、反応管２０３の外部に搬出された後、ボート２１７より取り出される（ウエハディスチャージ）。
【００５８】
（３）変形例
本実施形態における不活性ガスノズルの位置や反応管形状は、以下の図５から図７に代表的に示される変形例のようにさまざまに変更することができる。
【００５９】
（変形例１）
不活性ガスのみを供給する不活性ガスノズルとしての第４ガスノズルを追加した例を図５に示す。処理ガスノズル（第１ガスノズル２４９ａ，第２ガスノズル２４９ｂ）の中心と基板２００との中心を結ぶ線を境界線３００として区画される領域のうち、第３ガスノズル２４９ｃが設置される領域の反対側の領域に、不活性ガスを処理室２０１内に供給する第４ガスノズル２４９ｄを設置する。第３ガスノズル２４９ｃと第４ガスノズル２４９ｄは、境界線３００に対して対称に設置されうる。
【００６０】
（変形例２）
他の変形例として、図６に示されるような反応管２０３を用いてもよい。この反応管２０３は、処理ガスノズル（第１ガスノズル２４９ａ、第２ガスノズル２４９ｂ）を収納するように外側に突出した第１突出部３０２と、第３ガスノズル２４９ｃを収納するように外側に突出した第２突出部３０３とが形成されている。第１突出部３０２は、第１ガスノズル２４９ａ、第２ガスノズル２４９ｂをそれぞれ収納するように複数に分割されていてもよい。また、処理ガスノズルと向かいあう位置に、外側に突出した排気バッファ２３４が設けられ、排気バッファ２３４が基板に面する部分が大きく開口して排気口２３３を形成している。このように内壁とウエハとの間の空間を狭くした反応管は、ウエハの周囲を迂回するような処理ガスの流れが抑制されるので、ウエハ上の処理ガスの分圧を均一にしやすいが、中央部への供給不足の傾向を是正しにくかった。本変形例では、第３ガスノズル２４９ｃから供給される不活性ガスもまた、ウエハの周囲を流れにくいため、処理ガスを扇状に堰き止める作用が強まり、凸傾向へ矯正することができる。。
【００６１】
なお、第１突出部３０２内には、ノズル内若しくは第１突出部３０２内のガスを励起するために、ノズルと平行してプラズマ電極が備えられ、活性の高い反応体を提供しうる。反応体として、例えば、トリエチルアミン（（Ｃ2Ｈ５）3Ｎ、略称：ＴＥＡ）ガスのようなアミン系ガスや、酸素（Ｏ2）ガス、水蒸気（Ｈ2Ｏ）、オゾン（Ｏ3）ガス、プラズマ励起されたＯ2ガス（Ｏ2*）、Ｏ2ガス＋水素（Ｈ2）ガスのようなＯ含有ガス（酸化剤）や、プロピレン（Ｃ3Ｈ6）ガスのようなＣ含有ガスや、トリクロロボラン（ＢＣｌ3）ガスのようなＢ含有ガスを用いてもよい。
【００６２】
（変形例３）
更に他の変形例として、図７に示されるような反応管２０３を用いてもよい。この反応管２０３は、その内部に内壁（内管、ライナーとも呼ばれる）３０４が設けられている。内壁３０４は、第１ガスノズル２４９ａ，第２ガスノズル２４９ｂに対向する部分に部分的な開口となる排気口２３３を有し、また、第１ガスノズル２４９ａ，第２ガスノズル２４９ｂを避けるように部分的に外側に突出した形状の第１の内壁突出部３０５と、第３ガスノズル２４９ｃが内壁３０４と干渉しないように、設置部分が部分的に外側に突出した形状の第２の内壁突出部３０６が形成されている。第１の内壁突出部３０５は、第１ガスノズル２４９ａ、第２ガスノズル２４９ｂをそれぞれ収納するように複数に分割されていてもよい。このような形状の反応管を用いることにより、変形例２と同様の効果を得つつ、反応管２０３全体の排気性（ガス置換性）を改善することができる。
【００６３】
（４）シミュレーション
図８に、不活性ガスの総流量と反応中間体ガスの分圧の関係のシミュレーション結果が示される。ここでは、パターンウエハモデルを使用し、角θ＝４０°で不活性ガスノズルを対称に２本（第３ガスノズル及び第４ガスノズル）配置し、処理ガスノズルから４００sccmのHCDSを供給した場合を想定している。縦軸は、HCDSの分解により生じる代表的な反応中間体（プリカーサ、ラジカル）であるＳｉＣｌ2*（シリレン）の分圧を示しており、これはHCDSの分解量を表しているとも言える。つまりシミュレーションは、パターンウエハにおけるHCDSの消費を考慮して行われた。グラフは中間体の分圧について、２本の不活性ガスノズルからのＮ2ガスの総流量が増すほど、中央と端部の比は大きく（つまり凸傾向）なったように示しているが、実際には膜厚の凸傾向はさほど促進されいない。また原料の希釈により分圧がウェハの全体で低下している。これはガスの使用効率が悪く、成膜速度も遅くなることを意味する。
【００６４】
図９に、角θを１２０°とした以外は図８と同一の条件のシミュレーション結果が示される。図８と比べて、不活性ガスの流量の増加に伴う中間体の分圧の低下が、明らかに改善されている。なお以下では、反応中間体や処理ガスを区別することなく、成膜に寄与するガスを反応ガスと総称する。
【００６５】
図１０に、図８及び図９で用いた条件における、反応ガスの濃度分布がそれぞれ示される。なおＮ2ガスの総流量はどちらも２０００sccmである。上側に示されるように、角θ＝４０°の不活性ガスノズルを用いると、反応ガスの濃度はノズルから遠ざかるにつれて緩やかに減少しており、これはＮ2ガスとの混合や拡散を示唆している。一方下側に示されるように、角θ＝１２０°の不活性ガスノズルを用いると、１Ｐａ程度の比較的高い分圧の原料が、ウェハの中心付近を含む扇状に分布しており、また濃度勾配が比較的急である。これは混合や拡散が抑圧されていることを示唆している。
【００６６】
ウエハ表面の成膜分布がスリバチ状になる要因が、ガス不足だけでなく、ウエハ表面における阻害などが考えられる場合は、ウエハ中心部に反応ガスが、所定の分圧以上で分布していることが望ましい。例えば、処理ガスが励起種（ラジカル等）である場合、エネルギーの低い他のガス（大流量で比較的低温の不活性ガス）と混ざることなくウエハ中心部に到達していることが一般的に望ましい。そして成膜速度向上のため、全体的に処理ガスが多いほうが望ましい。以上のことを考慮すると、本変形例の不活性ガスノズルの配置は、図９のように角度θが大きく、かつ、線対称に２本設置していることが望ましい。このように鈍角のθで２本設置されたノズルを、サイドカウンターノズルと呼ぶことにする。サイドカウンターノズルを用いることで、より確実にウエハ上の面内膜厚分布を中央凸分布化させることができる。
【００６７】
図１１に、変形例１におけるウェハ上の反応ガス分圧のθ依存性が示される。ここでは、パターンウエハモデルを使用し、２本の不活性ガスノズル（第３ガスノズル及び第４ガスノズル）を対称に配置し、処理ガスノズルから３００sccmのHCDSを供給した場合を想定している。上のグラフは、不活性ガスノズルからの１００sccmの流量のＮ2ガスに対応し、下のグラフは２０００sccmの流量に対応する。角θを増すほど、単調に中間体の分圧が上昇し、またＮ2ガス流量への依存性が強まる。なお角θは、排気口２３３（排気ダクト）と同じ位置に不活性ガスノズルを設けられないことに起因して上限があり、その上限は例えば１４０°である。中心部での反応ガスの分圧に注目すると、θ＝１１０°付近で、上のグラフの分圧と下のグラフの分圧が逆転する。この逆転ポイントは実際にはＮ2ガス流量に依存し、凡そ９５°＜θ＜１３０°の範囲である。つまり、θ＞９５°の位置に２本の不活性ガスノズルを配置すると、反応ガスの希釈による不利益を被ることなく、凸傾向に矯正できることが期待される。
【００６８】
図１２に、変形例２における反応ガスの排気圧依存性のグラフが示される。このシミュレーションでは、θ＝１２０°の位置に配置した不活性ガスノズル２４９から700sccmのＮ2ガスを供給し、ノズル２３２ｂから480sccmの処理ガスを供給し、更にノズル２３２ｂに隣接するノズル２３２ａから300sccmのＮ2ガスを供給するものとし、横軸は排気管２３１における排気圧、縦軸はウェハ上での中間体（ＳｉＣｌ2）の分圧を示す。ウエハ中心部での反応ガスの分圧は、ひし形のマーカーのラインで示されるように、ウエハの端部全周の平均よりも常に高く、その比は排気圧（背圧）が大きくなるほど、わずかに増加する。これは分子流から粘性流に遷移したことで、処理ガスノズルから噴射されたガスが、基板を横断する途中で減速し、中央に滞留しやすくなるためだと考えられる。
【００６９】
不活性ガスの流量バランスを調整することで、不活性ガスノズルを１つのみ使用した場合でも、ウエハ端部よりウエハ中心部に反応ガスを多く分布させることができる。一例として、鈍角の位置のガスノズル２４９の流量は、鋭角の位置のノズル２３２ａの流量より多く設定され、より好ましくは２倍以上に設定される。また、排気圧を上げた場合でも拡散速度と成膜速度のバランスが崩れにくく、ウエハ中心部の反応ガスの分圧が安定して高く分布していることも確認された。ここで留意すべきは、このグラフの反応ガスの分圧は、膜厚を直接示すものではないことである。例えば、反応ガスを交互供給するようなプロセスでは、図１１のような分圧にもかかわらず、排気圧が上昇するほど凸傾向が弱まる（中央の膜厚が薄くなる）ことがある。
【００７０】
（５）本実施形態による効果
本実施形態によれば、以下に示す１つ又は複数の効果が得られる。
【００７１】
（ａ）ウエハに対して処理ガスノズルから処理ガスを供給する際に、処理ガスノズルからウエハの周方向において所定距離離れて設置されている不活性ガスノズルからＮ2ガスをウエハの中心方向へ供給することで、ウエハ上に形成される膜の面内膜厚分布を、中央凸分布とすることできるる。つまりＮ2ガスの流量や角度を適切に調整することにより、パターンウエハ上に、フラット分布を有する膜を形成することが可能となる。
【００７２】
ウエハ上に形成される膜の面内膜厚分布がウエハの表面積に依存するのは、いわゆるローディング効果によるものと考えられる。成膜対象のウエハの表面積が大きくなるほど、処理ガス（反応ガス）がウエハの周縁部で多量に消費され、中心部へ届きにくくなる。その結果、ウエハ上に形成される膜の面内膜厚分布が、中央凹分布となる。本実施形態によれば、ウエハとして表面積の大きなパターンウエハを用いる場合であっても、ウエハ上に形成される膜の面内膜厚分布を凸傾向に矯正し、中央凹分布からフラット分布へ近づける等、膜厚分布を高い自由度で制御することが可能となる。更に、膜厚の他、組成比や不純物濃度の面内均一性も制御できる可能性がある。
【００７３】
ウエハの表面積は、パターンウエハのパターンやトレンチ深さによって決定される。すなわち、パターンウエハのパターンやトレンチ深さに関係して、最適なＮ2ガス流量や角θの範囲は決定される。例えば、基板の表面積が大きい(トレンチが深い)ほど、角θは大きい方が望ましく、基板の表面積が小さい(トレンチが浅い)ほど、角θは小さくても良い。排気口２３３を処理ガスノズルと正対する位置からずらすことで、角θは最大で１８０°まで大きくできる。
【００７４】
（ｂ）処理ガスノズルと、不活性ガスノズルと、をウエハの周方向において所定距離離れて配置することで、第１層の面内厚さ分布の制御性、すなわち、ウエハ上に形成される膜の面内膜厚分布の制御性を高めることができる。
【００７５】
以上、本発明の実施形態を具体的に説明した。但し、本発明は上述の実施形態に限定されるものではなく、その要旨を逸脱しない範囲で種々変更可能である。上述の実施形態では、基板上に主元素としてＳｉを含む膜を形成する例について説明したが、本発明はこのような態様に限定されない。すなわち、本発明は、Ｓｉの他、ゲルマニウム（Ｇｅ）、ボロン（Ｂ）等の半金属元素を主元素として含む膜を基板上に形成する場合にも、好適に適用することができる。また、本発明は、チタン（Ｔｉ）、ジルコニウム（Ｚｒ）、ハフニウム（Ｈｆ）、ニオブ（Ｎｂ）、タンタル（Ｔａ）、モリブデン（Ｍｏ）、タングステン（Ｗ）、イットリウム（Ｙ）、ランタン（Ｌａ）、ストロンチウム（Ｓｒ）、アルミニウム（Ａｌ）等の金属元素を主元素として含む膜を基板上に形成する場合にも、好適に適用することができる。
【００７６】
例えば、チタニウムテトラクロライド（ＴｉＣｌ４）ガスやトリメチルアルミニウム（Ａｌ（ＣＨ3）3、略称：ＴＭＡ）ガスを用い、基板上に、チタン窒化膜（ＴｉＮ膜）、チタン酸窒化膜（ＴｉＯＮ膜）、チタンアルミニウム炭窒化膜（ＴｉＡｌＣＮ膜）、チタンアルミニウム炭化膜（ＴｉＡｌＣ膜）、チタン炭窒化膜（ＴｉＣＮ膜）、チタン酸化膜（ＴｉＯ膜）等を形成する場合にも、本発明を好適に適用することができる。
【００７７】
基板処理に用いられるレシピは、処理内容に応じて個別に用意し、電気通信回線や外部記憶装置１２３を介して記憶装置１２１ｃ内に格納しておくことが好ましい。そして、処理を開始する際、ＣＰＵ１２１ａが、記憶装置１２１ｃ内に格納された複数のレシピの中から、基板処理の内容に応じて、適正なレシピを適宜選択することが好ましい。これにより、１台の基板処理装置で様々な膜種、組成比、膜質、膜厚の膜を、再現性よく形成することができるようになる。また、オペレータの負担を低減でき、操作ミスを回避しつつ、処理を迅速に開始できるようになる。
【００７８】
上述のレシピは、新たに作成する場合に限らず、例えば、基板処理装置に既にインストールされていた既存のレシピを変更することで用意してもよい。レシピを変更する場合は、変更後のレシピを、電気通信回線や当該レシピを記録した記録媒体を介して、基板処理装置にインストールしてもよい。また、既存の基板処理装置が備える入出力装置１２２を操作し、基板処理装置に既にインストールされていた既存のレシピを直接変更するようにしてもよい。
【００７９】
また、上述の実施形態や変形例等は、適宜組み合わせて用いることができる。このときの処理手順、処理条件は、例えば、上述の実施形態の処理手順、処理条件と同様とすることができる。
【００８０】
上述の実施形態や変形例等の手法により形成されるＳｉＮ膜等は、絶縁膜、スペーサ膜、マスク膜、電荷蓄積膜、ストレス制御膜等として広く用いることが可能である。近年、半導体デバイスの微細化に伴い、ウエハ上に形成される膜に対して面内膜厚均一性の要求が厳しくなっている。高密度パターンが表面に形成されたパターンウエハ上へフラットな面内膜厚分布を有する膜を形成することが可能な本発明は、この要求に答える技術として非常に有益である。
【符号の説明】
【００８１】
２００ ウエハ（基板）、２２１ シャッタ、２２２ シャッタ開閉機構、２３３ 排気口、２４９ａ ノズル（第１ガスノズル）、２４９ｂ ノズル（第２ガスノズル）、２４９ｃ ノズル（第３ガスノズル）、２４９ｄ ノズル（第４ガスノズル）、２６３ 温度センサ
【図１】
2020182001.tif 000003
【図２】
2020182001.tif 000004
【図３】
2020182001.tif 000005
【図４】
2020182001.tif 000006
【図５】
2020182001.tif 000007
【図６】
2020182001.tif 000008
【図７】
2020182001.tif 000009
【図８】
2020182001.tif 000010
【図９】
2020182001.tif 000011
【図１０】
2020182001.tif 000012
【図１１】
2020182001.tif 000013
【図１２】
2020182001.tif 000014